(57)【要約】      （修正有）【課題】高い強度を有し、良好なクリーニング性を有すると共に、所期の電気特性を有して高画質な画像を形成することができる電子写真感光体の提供。【解決手段】導電性支持体１ａ上に感光層１ｆおよび表面層１ｅがこの順に積層されてなる電子写真感光体において、表面層が、樹脂中に数平均一次粒径が１０〜５００ｎｍである導電性フィラーを含有してなり、導電性フィラーが、フルオロアルキル（メタ）アクリレート／（メタ）アクリル酸共重合体を含有する表面処理剤によって表面処理されたものである。【選択図】図１
2016184059.tif 000002
【特許請求の範囲】
【請求項１】
導電性支持体上に感光層および表面層がこの順に積層されてなる電子写真感光体において、
前記表面層が、樹脂中に数平均一次粒径が１０〜５００ｎｍである導電性フィラーを含有してなり、
当該導電性フィラーが、フルオロアルキル（メタ）アクリレート／（メタ）アクリル酸共重合体を含有する表面処理剤によって表面処理されたものであることを特徴とする電子写真感光体。
【請求項２】
前記フルオロアルキル（メタ）アクリレート／（メタ）アクリル酸共重合体が、下記一般式（１ａ）で表される構造単位および下記一般式（１ｂ）で表される構造単位を共に有するものであることを特徴とする請求項１に記載の電子写真感光体。
【化１】
2016184059.tif 000008
〔式中、Ｒ1 は水素原子またはメチル基であり、Ｒ2 は炭素数１〜４の直鎖または分岐鎖アルキル基であり、Ｘは炭素数１〜４のアルキレン基であり、Ｒ3 は、炭素数１〜５のパーフルオロアルキル基である。〕
【請求項３】
前記導電性フィラーが、前記フルオロアルキル（メタ）アクリレート／（メタ）アクリル酸共重合体を含有する表面処理剤による表面処理と、アクリロイル基またはメタクリロイル基を有するカップリング剤による表面処理とが、共に施されたものであることを特徴とする請求項１または請求項２に記載の電子写真感光体。
【請求項４】
前記導電性フィラーが、酸化チタン、酸化錫および銅アルミナから選ばれる少なくとも１つ以上であることを特徴とする請求項１〜請求項３のいずれかに記載の電子写真感光体。
【請求項５】
前記表面層を構成する樹脂が、アクリロイル基またはメタクリロイル基を有する架橋性の重合性化合物を重合反応することによって得られる硬化樹脂であることを特徴とする請求項１〜請求項４のいずれかに記載の電子写真感光体。
【発明の詳細な説明】
【技術分野】
【０００１】
本発明は、電子写真方式の画像形成装置に用いられる電子写真感光体に関する。
【背景技術】
【０００２】
電子写真方式の複写機やプリンターなどの画像形成装置を構成する電子写真感光体（以下、単に「感光体」ともいう。）において、メモリーなどの画像欠陥の発生を抑制するために、表面層に低抵抗成分として紛体抵抗の低い導電性フィラーを添加することが提案されている。このような導電性フィラーを添加する場合において、紛体抵抗が過度に低いものを用いると帯電性の低下を招いて帯電不良やカブリが発生してしまうので、添加する導電性フィラーは紛体抵抗を適宜に調整したものであることが必要となる。導電性フィラーの粉体抵抗の調整方法として、例えば例えばシランカップリング剤などのカップリング剤によって表面処理することが行われている（特許文献１参照）。
一方、クリーニング性の向上を目的として、感光体の表面層にポリテトラフルオロエチレン（ＰＴＦＥ）などからなる有機粒子（特許文献２参照）や無機粒子とフッ素樹脂とからなる複合粒子（特許文献３参照）などの低摩擦性を付与する滑性フィラーを添加することが知られている。
【０００３】
しかしながら、表面層に滑性フィラーを添加する場合においては、表面層を形成するための塗膜における滑性フィラーの分散性が、当該滑性フィラーの表面エネルギーが低いことに起因して当該表面層を構成する樹脂などを弾くために十分に得られず、耐傷性に対して十分な強度を得ることが困難であり、かえってクリーニング不良を引き起こす原因となる場合もある。また、滑性フィラーが絶縁物である場合は表面層の電気特性を悪化させることもある。
塗膜における滑性フィラーの分散性の問題は分散助剤などを使用することによって改善することもできるが、この分散助剤が絶縁物である場合も同様に表面層の電気特性を悪化させることがある。
また、カップリング剤による表面処理によって導電性フィラーの紛体抵抗を所期の状態に制御することには限界があり、また、カップリング剤による表面処理を施した導電性フィラーにおいては、上記の滑性フィラーと同様に塗膜における分散性が低いことに係る問題が生じるおそれがある。
【０００４】
このように、高い強度を有し、良好なクリーニング性を有すると共に、高画質な画像を形成するために必要となる電気特性を兼ね備えた表面層を得る手段として、導電性フィラーや滑性フィラーを用いることは有効ではあるが、導電性フィラーや滑性フィラーの有する所期の特性を十分に発揮させることは難しいのが実状である。
【先行技術文献】
【特許文献】
【０００５】
【特許文献１】特開２００９−５３７２７号公報
【特許文献２】特開２０１１−１９７４４３号公報
【特許文献３】特開２０１１−１２８５４６号公報
【発明の概要】
【発明が解決しようとする課題】
【０００６】
本発明は、以上のような事情に基づいてなされたものであって、その目的は、高い強度を有し、良好なクリーニング性を有すると共に、所期の電気特性を有して高画質な画像を形成することができる電子写真感光体を提供することにある。
【課題を解決するための手段】
【０００７】
本発明の電子写真感光体は、導電性支持体上に感光層および表面層がこの順に積層されてなる電子写真感光体において、
前記表面層が、樹脂中に数平均一次粒径が１０〜５００ｎｍである導電性フィラーを含有してなり、
当該導電性フィラーが、フルオロアルキル（メタ）アクリレート／（メタ）アクリル酸共重合体を含有する表面処理剤によって表面処理されたものであることを特徴とする。
【０００８】
本発明の電子写真感光体においては、前記フルオロアルキル（メタ）アクリレート／（メタ）アクリル酸共重合体が、下記一般式（１ａ）で表される構造単位および下記一般式（１ｂ）で表される構造単位を共に有するものであることが好ましい。
【０００９】
【化１】
2016184059.tif 000003
【００１０】
〔式中、Ｒ1 は水素原子またはメチル基であり、Ｒ2 は炭素数１〜４の直鎖または分岐鎖アルキル基であり、Ｘは炭素数１〜４のアルキレン基であり、Ｒ3 は、炭素数１〜５のパーフルオロアルキル基である。〕
【００１１】
本発明の電子写真感光体においては、前記導電性フィラーが、前記フルオロアルキル（メタ）アクリレート／（メタ）アクリル酸共重合体を含有する表面処理剤による表面処理と、アクリロイル基またはメタクリロイル基を有するカップリング剤による表面処理とが、共に施されたものであることが好ましい。
【００１２】
本発明の電子写真感光体においては、前記導電性フィラーが、酸化チタン、酸化錫および銅アルミナから選ばれる少なくとも１つ以上であることが好ましい。
【００１３】
本発明の電子写真感光体においては、前記表面層を構成する樹脂が、アクリロイル基またはメタクリロイル基を有する架橋性の重合性化合物を重合反応することによって得られる硬化樹脂であることが好ましい。
【発明の効果】
【００１４】
本発明の電子写真感光体によれば、樹脂中にフルオロアルキル（メタ）アクリレート／（メタ）アクリル酸共重合体を含有する表面処理剤によって表面処理された導電性フィラーが含有された表面層を有することにより、高い強度を有し、良好なクリーニング性を有すると共に、所期の電気特性を有して高画質な画像を形成することができる。
【図面の簡単な説明】
【００１５】
【図１】本発明の電子写真感光体の層構成の一例を示す部分断面図である。
【図２】本発明の電子写真感光体が備えられる画像形成装置の一例における構成を示す説明用断面図である。
【発明を実施するための形態】
【００１６】
以下、本発明について具体的に説明する。
【００１７】
〔感光体〕
本発明の感光体は、導電性支持体上に感光層および表面層がこの順に積層されてなる有機感光体である。
感光層は、電荷発生層および電荷輸送層からなる複層構成であってもよく、電荷発生物質および電荷輸送物質を含む単層構成であってもよい。
【００１８】
本発明において、有機感光体とは、感光体の構成に必要不可欠な電荷発生機能および電荷輸送機能の少なくとも一方の機能が有機化合物により発揮されて構成されるものをいい、公知の有機電荷発生物質または有機電荷輸送物質から構成される有機感光層を有する感光体、電荷発生機能と電荷輸送機能とが高分子錯体により構成される有機感光層を有するものなど公知の有機感光体全てを含むものをいう。
【００１９】
感光体としては、例えば、図１に示されるように、導電性支持体１ａ上に、中間層１ｂ、電荷発生層１ｃ、電荷輸送層１ｄおよび表面層１ｅがこの順に積層されて形成されたものが挙げられ、電荷発生層１ｃおよび電荷輸送層１ｄから有機感光体の構成に必要不可欠な有機感光層１ｆが構成されている。
【００２０】
〔表面層１ｅ〕
本発明の感光体を構成する表面層１ｅは、バインダー樹脂（以下、「表面層用バインダー樹脂」ともいう。）中に数平均一次粒径が１０〜５００ｎｍであり、フルオロアルキル（メタ）アクリレート／（メタ）アクリル酸共重合体（以下、「特定のフッ素化重合体」ともいう。）を含有する表面処理剤（以下、「特定のフッ素化表面処理剤」ともいう。）によって表面処理された導電性フィラー（以下、「特定の表面処理が施された導電性フィラー」ともいう。）１ｅＡが含有されてなるものである。
特定の表面処理が施された導電性フィラー１ｅＡは、アクリロイル基またはメタクリロイル基を有するカップリング剤による表面処理と、特定のフッ素化表面処理剤による表面処理とが共に施されたものであることが好ましい。
【００２１】
表面層１ｅに特定の表面処理が施された導電性フィラー１ｅＡが含有されていることによって、感光体が高い強度を有し、良好なクリーニング性を有すると共に、所期の電気特性を有して高画質な画像を形成することができる。
これは、特定のフッ素化重合体が密着性を高めるためのカルボン酸基とフルオロアルキル基とを共に有することから、導電性フィラーに対して表面処理を行ったときにカルボン酸基の存在によって導電性フィラーの表面に特定のフッ素化重合体同士を高い密着性で存在させることができて高いフッ素密度を得ることができ、これにより特定の表面処理が施された導電性フィラー１ｅＡが低摩擦性を有して表面層１ｅに良好なクリーニング性が得られ、また、表面に存在する特定のフッ素化重合体によって当該特定の表面処理が施された導電性フィラー１ｅＡが適度な紛体抵抗を有するために所期の電気特性が得られるものと考えられる。
また、特定の表面処理が施された導電性フィラー１ｅＡは溶媒中において良好な分散性を示すので、塗膜において優れた分散性が得られる。
【００２２】
特定の表面処理が施された導電性フィラーの数平均一次粒径は、１０〜５００ｎｍとされる。
特定の表面処理が施された導電性フィラーの粒径が上記範囲内であることにより、十分に高い膜強度を確保することができる。
【００２３】
特定の表面処理が施された導電性フィラーの数平均一次粒径は、走査型電子顕微鏡「ＪＳＭ−７５００Ｆ」（日本電子社製）により１０万倍の拡大写真を撮影し、当該写真をスキャナーにより取り込んだ写真画像（凝集粒子は除いた）について、自動画像処理解析装置「ＬＵＺＥＸ  ＡＰ（ソフトウエアバージョン  Ｖｅｒ．１．３２）」（ニレコ社製）を使用して導電性フィラーについて２値化処理し、導電性フィラーの任意の１００個についての水平方向フェレ径を算出し、その平均値を数平均一次粒径とする。ここで水平方向フェレ径とは、導電性フィラーの画像を２値化処理したときの外接長方形のｘ軸に平行な辺の長さをいう。
【００２４】
特定の表面処理が施された導電性フィラーは、表面層用バインダー樹脂１００質量部に対して５０〜２００質量部の割合で含有されることが好ましく、より好ましくは７０〜１８０質量部である。
特定の表面処理が施された導電性フィラーの含有割合が表面層用バインダー樹脂１００質量部に対して５０質量部以上であることにより、表面層に所期の電気特性および低摩擦性が確実に得られる。一方、特定の表面処理が施された導電性フィラーの含有割合が表面層用バインダー樹脂１００質量部に対して２００質量部以下であることにより、表面層を形成するときに塗布膜の形成が阻害されることを防止することができる。
【００２５】
〔特定のフッ素化表面処理剤を用いた導電性フィラーの表面処理〕
特定の表面処理が施された導電性フィラーは、原料となる未処理の導電性フィラー（以下、「未処理導電性フィラー」ともいう。）に特定のフッ素化表面処理剤による表面処理が施されたものである。
特定のフッ素化表面処理剤を用いた導電性フィラーの表面処理は、具体的には、例えばメタノール、２−ブタノールなどのアルコール系分散媒に、未処理導電性フィラーまたは特定のカップリング剤による表面処理を行う場合にはカップリング処理済みの導電性フィラーを分散させた状態において、特定のフッ素化表面処理剤を添加して混合し、分散媒を揮発することによって、または分散媒を揮発した後に加熱処理することによって、行うことができる。
【００２６】
〔未処理導電性フィラー〕
未処理導電性フィラーは、単一の導電性材によって構成されたものであってもよく、芯材の表面に導電性材からなる外殻が形成されてなるコア−シェル構造の複合微粒子などの、複数材料によって構成されたものであってもよい。
【００２７】
未処理導電性フィラーは、ｎ型導電性フィラーであってもよく、ｐ型導電性フィラーであってもよい。ｎ型導電性フィラーは、主として電子輸送性を発揮するものであり、ｐ型導電性フィラーは、主として正孔輸送性を発揮するものである。
ｎ型導電性フィラーとしては、酸化チタン、酸化錫などを用いることができ、ｐ型導電性フィラーとしては、銅アルミナなどを用いることができる。
【００２８】
〔特定のフッ素化表面処理剤〕
特定のフッ素化表面処理剤は、例えば一般的なシランカップリング剤などと異なり表面処理時にシラノール基による反応を必要としないものである。
特定のフッ素化表面処理剤を構成する特定のフッ素化重合体は、上記一般式（１ａ）で表される構造単位および上記一般式（１ｂ）で表される構造単位を共に有するものであることが好ましい。
【００２９】
上記一般式（１ａ）中、Ｒ1 は水素原子またはメチル基である。
上記一般式（１ｂ）中、Ｒ2 は炭素数１〜４の直鎖または分岐鎖アルキル基であり、Ｘは炭素数１〜４のアルキレン基であり、Ｒ3 は、炭素数１〜５のパーフルオロアルキル基である。
【００３０】
特定のフッ素化重合体の分子量は、数平均分子量で５，０００〜３０，０００であることが好ましい。
特定のフッ素化重合体の分子量が上記範囲であることによって、導電性フィラーの低摩擦性および紛体抵抗を確実に所期の範囲に調整することができる。
【００３１】
特定のフッ素化重合体としては、例えば２，２，３，３，４，４，４−ヘプタフルオロブチルメタクリレート／アクリル酸共重合体、２，２，３，３−テトラフルオロプロピルメタクリレート／メタクリル酸共重合体、および、２，２，３，３，４，４，５，５，５−ノナフルオロペンチルメタクリレート／アクリル酸共重合体などを用いることができる。
これらは、単独でまたは２種以上を混合して使用することができる。
【００３２】
特定のフッ素化表面処理剤の使用量は、未処理導電性フィラー１００質量部に対して０．５〜２０質量部であることが好ましく、より好ましくは１〜１０質量部である。
【００３３】
導電性フィラーに特定のフッ素化表面処理剤による表面処理が施されていることは、示差熱・熱重量（ＴＧ／ＤＴＡ）測定によって確認することができる。
【００３４】
〔特定のカップリング剤を用いた導電性フィラーの表面処理〕
特定の表面処理が施された導電性フィラーは、上記の特定のフッ素化表面処理剤による表面処理に加えて、アクリロイル基（ＣＨ2 ＝ＣＨＣＯ−）またはメタクリロイル基（ＣＨ2 ＝ＣＣＨ3 ＣＯ−）を有するカップリング剤（以下、「特定のカップリング剤」ともいう。）による表面処理が共に施されたものであることが好ましく、特に、特定のカップリング剤による表面処理が施された後に、特定のフッ素化表面処理剤による表面処理が施されたものであることが好ましい。なお、特定のフッ素化表面処理剤による表面処理の後に特定のカップリング剤による表面処理を施すと、特定のカップリング剤が処理されたフッ素表面処理剤の撥油効果により導電性フィラーの表面上に導入されずにその効果が十分に得られないおそれがあるため、好ましくない。
特定のカップリング剤による表面処理が施された導電性フィラーによれば、表面層用バインダー樹脂がアクリロイル基またはメタクリロイル基を有する架橋性の重合性化合物による硬化樹脂である場合に、当該重合性化合物とも反応するために十分に高い強度の表面層を形成することができる。
【００３５】
特定のカップリング剤を用いた導電性フィラーの表面処理は、具体的には、未処理導電性フィラーと特定のカップリング剤とを含むスラリー（固体粒子の懸濁液）を湿式粉砕することにより、未処理導電性フィラーを微細化すると同時に粒子のカップリング処理を進行させ、その後、溶媒を除去して粉体化することによって行うことができる。
【００３６】
スラリーは、未処理導電性フィラー１００質量部に対し、特定のカップリング剤０．１〜１００質量部、溶媒５０〜５０００質量部の割合で混合されたものであることが好ましい。
【００３７】
また、スラリーの湿式粉砕に用いる装置としては、湿式メディア分散型装置が挙げられる。
湿式メディア分散型装置とは、容器内にメディアとしてビーズを充填し、さらに回転軸と垂直に取り付けられた撹拌ディスクを高速回転させることにより、未処理導電性フィラーの凝集粒子を砕いて粉砕・分散する工程を有する装置であり、その構成としては、未処理導電性フィラーに表面処理を行う際に未処理導電性フィラーを十分に分散させ、かつカップリング処理できる形式であれば問題なく、例えば、縦型・横型、連続式・回分式など、種々の様式のものを用いることができる。具体的には、サンドミル、ウルトラビスコミル、パールミル、グレンミル、ダイノミル、アジテータミル、ダイナミックミルなどを使用することができる。これらの分散型装置は、ボール、ビーズなどの粉砕媒体（メディア）を使用して衝撃圧壊、摩擦、剪断、ズリ応力などによって微粉砕および分散が行われる。
【００３８】
湿式メディア分散型装置で用いるビーズとしては、ガラス、アルミナ、ジルコン、ジルコニア、スチール、フリント石などを原材料としたボールを用いることができるが、特にジルコニア製やジルコン製のものを用いることが好ましい。また、ビーズの大きさとしては、通常、直径１〜２ｍｍ程度のものを使用するが、本発明では０．１〜１．０ｍｍ程度のものを用いることが好ましい。
【００３９】
湿式メディア分散型装置に使用するディスクや容器内壁には、ステンレス製、ナイロン製、セラミック製など種々の素材のものを使用することができるが、本発明では特にジルコニアまたはシリコンカーバイドといったセラミック製のディスクや容器内壁であることが好ましい。
【００４０】
〔特定のカップリング剤〕
特定のカップリング剤としては、アクリロイル基またはメタクリロイル基を有するシランカップリング剤やチタンカップリング剤などが挙げられる。
このようなアクリロイル基またはメタクリロイル基を有するシランカップリング剤としては、下記に記すような公知の化合物が例示される。
【００４１】
Ｓ１：ＣＨ2 ＝ＣＨＣＯＯ（ＣＨ2 ）2 Ｓｉ（ＣＨ3 ）（ＯＣＨ3 ）2 
Ｓ２：ＣＨ2 ＝ＣＨＣＯＯ（ＣＨ2 ）2 Ｓｉ（ＯＣＨ3 ）3 
Ｓ３：ＣＨ2 ＝ＣＨＣＯＯ（ＣＨ2 ）2 Ｓｉ（ＯＣ2 Ｈ5 ）（ＯＣＨ3 ）2 
Ｓ４：ＣＨ2 ＝ＣＨＣＯＯ（ＣＨ2 ）3 Ｓｉ（ＯＣＨ3 ）3 
Ｓ５：ＣＨ2 ＝ＣＨＣＯＯ（ＣＨ2 ）2 Ｓｉ（ＣＨ3 ）Ｃｌ2 
Ｓ６：ＣＨ2 ＝ＣＨＣＯＯ（ＣＨ2 ）2 ＳｉＣｌ3 
Ｓ７：ＣＨ2 ＝ＣＨＣＯＯ（ＣＨ2 ）3 Ｓｉ（ＣＨ3 ）Ｃｌ2 
Ｓ８：ＣＨ2 ＝ＣＨＣＯＯ（ＣＨ2 ）3 ＳｉＣｌ3 
Ｓ９：ＣＨ2 ＝Ｃ（ＣＨ3 ）ＣＯＯ（ＣＨ2 ）2 Ｓｉ（ＣＨ3 ）（ＯＣＨ3 ）2 
Ｓ１０：ＣＨ2 ＝Ｃ（ＣＨ3 ）ＣＯＯ（ＣＨ2 ）2 Ｓｉ（ＯＣＨ3 ）3 
Ｓ１１：ＣＨ2 ＝Ｃ（ＣＨ3 ）ＣＯＯ（ＣＨ2 ）3 Ｓｉ（ＣＨ3 ）（ＯＣＨ3 ）2 
Ｓ１２：ＣＨ2 ＝Ｃ（ＣＨ3 ）ＣＯＯ（ＣＨ2 ）3 Ｓｉ（ＯＣＨ3 ）3 
Ｓ１３：ＣＨ2 ＝Ｃ（ＣＨ3 ）ＣＯＯ（ＣＨ2 ）2 Ｓｉ（ＣＨ3 ）Ｃｌ2 
Ｓ１４：ＣＨ2 ＝Ｃ（ＣＨ3 ）ＣＯＯ（ＣＨ2 ）2 ＳｉＣｌ3 
Ｓ１５：ＣＨ2 ＝Ｃ（ＣＨ3 ）ＣＯＯ（ＣＨ2 ）3 Ｓｉ（ＣＨ3 ）Ｃｌ2 
Ｓ１６：ＣＨ2 ＝Ｃ（ＣＨ3 ）ＣＯＯ（ＣＨ2 ）3 ＳｉＣｌ3 
Ｓ１７：ＣＨ2 ＝ＣＨＣＯＯＳｉ（ＯＣＨ3 ）3 
Ｓ１８：ＣＨ2 ＝ＣＨＣＯＯＳｉ（ＯＣ2 Ｈ5 ）3 
Ｓ１９：ＣＨ2 ＝Ｃ（ＣＨ3 ）ＣＯＯＳｉ（ＯＣＨ3 ）3 
Ｓ２０：ＣＨ2 ＝Ｃ（ＣＨ3 ）ＣＯＯＳｉ（ＯＣ2 Ｈ5 ）3 
Ｓ２１：ＣＨ2 ＝Ｃ（ＣＨ3 ）ＣＯＯ（ＣＨ2 ）3 Ｓｉ（ＯＣ2 Ｈ5 ）3 
Ｓ２２：ＣＨ2 ＝ＣＨＣＯＯ（ＣＨ2 ）2 Ｓｉ（ＣＨ3 ）2 （ＯＣＨ3 ）
Ｓ２３：ＣＨ2 ＝ＣＨＣＯＯ（ＣＨ2 ）2 Ｓｉ（ＣＨ3 ）（ＯＣＯＣＨ3 ）2 
Ｓ２４：ＣＨ2 ＝ＣＨＣＯＯ（ＣＨ2 ）2 Ｓｉ（ＣＨ3 ）（ＯＮＨＣＨ3 ）2 
Ｓ２５：ＣＨ2 ＝ＣＨＣＯＯ（ＣＨ2 ）2 Ｓｉ（ＣＨ3 ）（ＯＣ6 Ｈ5 ）2 
Ｓ２６：ＣＨ2 ＝ＣＨＣＯＯ（ＣＨ2 ）2 Ｓｉ（Ｃ10Ｈ21）（ＯＣＨ3 ）2 
Ｓ２７：ＣＨ2 ＝ＣＨＣＯＯ（ＣＨ2 ）2 Ｓｉ（ＣＨ2 Ｃ6 Ｈ5 ）（ＯＣＨ3 ）2 
【００４２】
また、アクリロイル基またはメタクリロイル基を有するチタンカップリング剤としては、チタニウムメタクリレートトリイソプロポキサイドなどが挙げられる。
【００４３】
これらの特定のカップリング剤は、１種単独でまたは２種以上を混合して使用することができる。
【００４４】
特定のカップリング剤の使用量は、未処理導電性フィラー１００質量部に対して１〜１５質量部であることが好ましく、より好ましくは３〜１０質量部である。
【００４５】
導電性フィラーに特定のカップリング剤による表面処理が施されていることは、示差熱・熱重量（ＴＧ／ＤＴＡ）測定によって確認することができる。
【００４６】
〔表面層用バインダー樹脂〕
表面層用バインダー樹脂は、熱可塑性樹脂または光硬化性樹脂であることが好ましく、特に、高い膜強度が得られることから、光硬化性樹脂であることがより好ましい。
表面層用バインダー樹脂としては、例えば、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、アクリル樹脂、メラミン樹脂などを用いることができる。熱可塑性樹脂を用いる場合は、ポリカーボネート樹脂であることが好ましい。また、光硬化性樹脂を用いる場合は、少ない光量あるいは短い時間での硬化が可能であることから、アクリロイル基（ＣＨ2 ＝ＣＨＣＯ−）またはメタクリロイル基（ＣＨ2 ＝ＣＣＨ3 ＣＯ−）を有する架橋性の重合性化合物、具体的にはアクリロイル基またはメタクリロイル基を２個以上有するアクリル系モノマーまたはこれらのオリゴマー（以下、「多官能ラジカル重合性化合物」ともいう。）を、紫外線や電子線などの活性線の照射により重合反応することによって得られる硬化樹脂であることが好ましい。従って、硬化樹脂としてはアクリル系モノマーまたはそのオリゴマーにより形成されるアクリル樹脂であることが好ましい。
表面層用バインダー樹脂として挙げた上記のものは、１種単独で、または２種以上を組み合わせて用いることができる。
【００４７】
〔多官能ラジカル重合性化合物〕
多官能ラジカル重合性化合物としては、例えば以下の化合物を例示することができる。
【００４８】
【化２】
2016184059.tif 000004
【００４９】
【化３】
2016184059.tif 000005
【００５０】
ただし、上記の例示化合物Ｍ１〜Ｍ１５を示す化学式において、Ｒはアクリロイル基（ＣＨ２ ＝ＣＨＣＯ−）を示し、Ｒ’はメタクリロイル基（ＣＨ２ ＝ＣＣＨ３ ＣＯ−）を示す。
【００５１】
表面層には、上述のような表面層用バインダー樹脂、特定の表面処理が施された導電性フィラーの他に、必要に応じて各種の酸化防止剤や滑剤粒子などが含有されていてもよい。
【００５２】
表面層の層厚は、０．２〜１０μｍであることが好ましく、より好ましくは０．５〜６μｍである。
【００５３】
〔表面層の形成〕
表面層は、多官能ラジカル重合性化合物、特定の表面処理が施された導電性フィラー、並びに、必要に応じて公知の樹脂、重合開始剤、酸化防止剤などを溶媒に添加してこれらを溶解または分散させて調製した塗布液を、公知の方法により電荷輸送層の表面に塗布して塗布膜を形成し、硬化処理することにより、作製することができる。
【００５４】
〔重合開始剤〕
表面層に含有させることができる重合開始剤は、多官能ラジカル重合性化合物の重合反応を開始させるラジカル重合開始剤であって、熱重合開始剤や光重合開始剤などが挙げられる。
多官能ラジカル重合性化合物を重合反応させる方法としては、電子線開裂反応を利用する方法や、ラジカル重合開始剤の存在下で光や熱を利用する方法などを採用することができる。
【００５５】
熱重合開始剤としては、２，２’−アゾビスイソブチロニトリル、２，２’−アゾビス（２，４−ジメチルアゾビスバレロニリル）、２，２’−アゾビス（２−メチルブチロニトリル）などのアゾ化合物；過酸化ベンゾイル（ＢＰＯ）、ジ−ｔｅｒｔ−ブチルヒドロペルオキシド、ｔｅｒｔ−ブチルヒドロペルオキシド、過酸化クロロベンゾイル、過酸化ジクロロベンゾイル、過酸化ブロモメチルベンゾイル、過酸化ラウロイルなどの過酸化物などが挙げられる。
【００５６】
光重合開始剤としては、ジエトキシアセトフェノン、２，２−ジメトキシ−１，２−ジフェニルエタン−１−オン、１−ヒドロキシ−シクロヘキシル−フェニル−ケトン、４−（２−ヒドロキシエトキシ）フェニル−（２−ヒドロキシ−２−プロピル）ケトン、２−ベンジル−２−ジメチルアミノ−１−（４−モルフォリノフェニル）ブタノン−１（「イルガキュアー３６９」（ＢＡＳＦジャパン社製））、２−ヒドロキシ−２−メチル−１−フェニルプロパン−１−オン、２−メチル−２−モルフォリノ（４−メチルチオフェニル）プロパン−１−オン、１−フェニル−１，２−プロパンジオン−２−（ｏ−エトキシカルボニル）オキシムなどのアセトフェノン系またはケタール系光重合開始剤；ベンゾイン、ベンゾインメチルエーテル、ベンゾインエチルエーテル、ベンゾインイソブチルエーテル、ベンゾインイソプロピルエーテルなどのベンゾインエーテル系光重合開始剤；ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼンなどのベンゾフェノン系光重合開始剤；２−イソプロピルチオキサントン、２−クロロチオキサントン、２，４−ジメチルチオキサントン、２，４−ジエチルチオキサントン、２，４−ジクロロチオキサントンなどのチオキサントン系光重合開始剤などが挙げられる。
【００５７】
その他の光重合開始剤としては、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド（「イルガキュアー８１９」（ＢＡＳＦジャパン社製））、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物などが挙げられる。また、光重合促進効果を有するものを単独で、または上記光重合開始剤と併用して用いることもできる。光重合促進効果を有するものとしては、例えば、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４’−ジメチルアミノベンゾフェノンなどが挙げられる。
【００５８】
重合開始剤としては、光重合開始剤を用いることが好ましく、アルキルフェノン系化合物、フォスフィンオキサイド系化合物を用いることがより好ましく、α−ヒドロキシアセトフェノン構造、あるいはアシルフォスフィンオキサイド構造を有する光重合開始剤を用いることがさらに好ましい。
【００５９】
これらの重合開始剤は、１種単独でまたは２種以上を混合して用いてもよい。
重合開始剤の使用割合は、多官能ラジカル重合性化合物１００質量部に対して０．１〜４０質量部であり、好ましくは０．５〜２０質量部である。
【００６０】
〔溶媒〕
表面層の形成に使用される溶媒としては、メタノール、エタノール、１−プロパノール、２−プロパノール、１−ブタノール、２−ブタノール、２−メチル−２−プロパノール、ベンジルアルコール、メチルイソプロピルケトン、メチルイソブチルケトン、メチルエチルケトン、シクロヘキサン、トルエン、キシレン、メチレンクロライド、酢酸エチル、酢酸ブチル、２−メトキシエタノール、２−エトキシエタノール、テトラヒドロフラン、１−ジオキサン、１，３−ジオキソラン、ピリジンおよびジエチルアミンなどが挙げられるが、これらに限定されるものではない。
これらは、１種単独で、または２種以上を混合して使用することができる。
【００６１】
塗布液中に特定の表面処理が施された導電性フィラーを分散する手段としては、超音波分散機、ボールミル、サンドミル、ホモミキサーなどを使用することができるが、これらに限定されるものではない。
【００６２】
塗布液の塗布方法としては、例えば、浸漬コーティング法、スプレーコーティング法、スピンナーコーティング法、ビードコーティング法、ブレードコーティング法、ビームコーティング法、スライドホッパー法、円形スライドホッパー塗布装置を用いた方法などの公知の方法が挙げられ、塗布液における特定の表面処理が施された導電性フィラーの分散性を劣化させずに塗布することができることから、特に円形スライドホッパー塗布装置を用いた方法によって塗布することが好ましい。
【００６３】
硬化処理においては、塗布膜に活性線を照射してラジカルを発生して重合し、かつ分子間および分子内で架橋反応による架橋結合を形成して硬化し、表面層用バインダー樹脂を生成することが好ましい。活性線としては、紫外線、可視光などの光や電子線を用いることが好ましく、使い易さなどの観点から、紫外線を利用することが特に好ましい。
【００６４】
紫外線の光源としては、例えば、低圧水銀灯、中圧水銀灯、高圧水銀灯、超高圧水銀灯、カーボンアーク灯、メタルハライドランプ、キセノンランプ、フラッシュ（パルス）キセノン、紫外線ＬＥＤなどを用いることができる。照射条件は、それぞれのランプによって異なるが、活性線の照射量は、通常１〜２０ｍＪ／ｃｍ２ 、好ましくは５〜１５ｍＪ／ｃｍ２ である。光源の出力電圧は、好ましくは０．１〜５ｋＷであり、特に好ましくは、０．５〜３ｋＷである。
【００６５】
電子線源としては、例えばカーテンビーム方式の電子線照射装置を好ましく用いることができる。電子線を照射の際の加速電圧は、１００〜３００ｋＶであることが好ましい。吸収線量としては０．００５Ｇｙ〜１００ｋＧｙ（０．５〜１０Ｍｒａｄ）であることが好ましい。
【００６６】
活性線の照射時間は、活性線の必要照射量が得られる時間であればよく、具体的には０．１秒間〜１０分間が好ましく、硬化効率または作業効率の観点から１秒間〜５分間がより好ましい。
【００６７】
塗布膜は、活性線の照射前後および活性線の照射中に乾燥処理してもよい。乾燥処理を行うタイミングは、活性線の照射条件と組み合わせて適宜選択することができる。表面層の乾燥条件は、塗布液に使用する溶媒の種類や表面層の膜厚などにより適宜選択することができる。また、乾燥温度は、室温〜１８０℃が好ましく、８０〜１４０℃が特に好ましい。また、乾燥時間は、１〜２００分間が好ましく、５〜１００分間が特に好ましい。このような乾燥条件で塗布膜を乾燥することにより、表面層に含有される溶媒量を２０ｐｐｍから７５ｐｐｍの範囲に制御することができる。
【００６８】
以下、表面層以外の感光体の構成について説明する。
【００６９】
〔導電性支持体１ａ〕
導電性支持体は、導電性を有するものであればよく、例えば、アルミニウム、銅、クロム、ニッケル、亜鉛およびステンレスなどの金属をドラムまたはシート状に成形したもの、アルミニウムや銅などの金属箔をプラスチックフィルムにラミネートしたもの、アルミニウム、酸化インジウム、酸化スズなどをプラスチックフィルムに蒸着したもの、導電性物質を単独またはバインダー樹脂と共に塗布して導電層を設けた金属、プラスチックフィルムおよび紙などが挙げられる。
【００７０】
〔中間層１ｂ〕
中間層は、導電性支持体と有機感光層との間にバリアー機能と接着機能とを付与するものである。種々の故障防止などの観点から、このような中間層を設けることが好ましい。
【００７１】
このような中間層は、例えば、バインダー樹脂（以下、「中間層用バインダー樹脂」ともいう。）および必要に応じて導電性粒子や金属酸化物粒子が含有されてなるものである。
【００７２】
中間層用バインダー樹脂としては、例えば、カゼイン、ポリビニルアルコール、ニトロセルロース、エチレン−アクリル酸コポリマー、ポリアミド樹脂、ポリウレタン樹脂、ゼラチンなどが挙げられる。これらのなかでもアルコール可溶性のポリアミド樹脂が好ましい。
【００７３】
中間層には、抵抗調整の目的で各種の導電性粒子や金属酸化物粒子を含有させることができる。例えば、アルミナ、酸化亜鉛、酸化チタン、酸化スズ、酸化アンチモン、酸化インジウム、酸化ビスマスなどの各種金属酸化物粒子を用いることができる。スズをドープした酸化インジウム、アンチモンをドープした酸化スズおよび酸化ジルコニウムなどの超微粒子を用いることができる。
このような金属酸化物粒子の数平均一次粒径は、０．３μｍ以下であることが好ましく、より好ましくは０．１μｍ以下である。
金属酸化物粒子は１種単独でまたは２種以上を混合して用いてもよい。２種以上を混合した場合には、固溶体または融着の形をとってもよい。
【００７４】
導電性粒子または金属酸化物粒子の含有割合は、中間層用バインダー樹脂１００質量部に対して２０〜４００質量部であることが好ましく、より好ましくは５０〜２００質量部である。
【００７５】
以上のような中間層は、例えば、中間層用バインダー樹脂を公知の溶媒に溶解し、必要に応じて導電性粒子または金属酸化物粒子を分散させて中間層形成用塗布液を調製し、この中間層形成用塗布液を導電性支持体の表面に塗布して塗布膜を形成し、この塗布膜を乾燥することにより形成することができる。
【００７６】
中間層の形成に用いられる溶媒としては、特に限定されず、例えばｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブなどを用いることができ、これらの中でもトルエン、テトラヒドロフラン、ジオキソランなどが好ましく用いられる。これらの溶媒は１種単独であるいは２種以上の混合溶媒として用いることができる。
【００７７】
導電性粒子や金属酸化物粒子の分散手段としては、超音波分散機、ボールミル、サンドグラインダーおよびホモミキサーなどを用いることができる。
【００７８】
中間層形成用塗布液の塗布方法としては、特に限定されないが、例えば、浸漬塗布法、スプレーコーティング法などが挙げられる。
【００７９】
塗布膜の乾燥方法は、溶媒の種類や形成する中間層の膜厚に応じて公知の乾燥方法を適宜に選択することができ、特に熱乾燥することが好ましい。
【００８０】
中間層の層厚は、０．１〜１５μｍであることが好ましく、０．３〜１０μｍであることがより好ましい。
【００８１】
〔電荷発生層１ｃ〕
電荷発生層は、電荷発生物質およびバインダー樹脂（以下、「電荷発生層用バインダー樹脂」ともいう。）が含有されてなるものである。
【００８２】
電荷発生物質としては、例えば、スーダンレッド、ダイアンブルーなどのアゾ原料、ピレンキノン、アントアントロンなどのキノン顔料、キノシアニン顔料、ペリレン顔料、インジゴおよびチオインジゴなどのインジゴ顔料、ピランスロン、ジフタロイルピレンなどの多環キノン顔料、フタロシアニン顔料などが挙げられるが、これらに限定されるものではない。これらのなかでも、多環キノン顔料、チタニルフタロシアニン顔料が好ましい。これらの電荷発生物質は１種単独でまたは２種以上を混合して用いてもよい。
【００８３】
電荷発生層用バインダー樹脂としては、公知の樹脂を用いることができ、例えば、ポリスチレン樹脂、ポリエチレン樹脂、ポリプロピレン樹脂、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂、並びにこれらの樹脂の内２個以上を含む共重合体樹脂（例えば、塩化ビニル−酢酸ビニル共重合体樹脂、塩化ビニル−酢酸ビニル−無水マレイン酸共重合体樹脂）、ポリ−ビニルカルバゾール樹脂などが挙げられるが、これらに限定されるものではない。これらのなかでも、ポリビニルブチラール樹脂が好ましい。
【００８４】
電荷発生層中の電荷発生物質の含有割合は、電荷発生層用バインダー樹脂１００質量部に対して１〜６００質量部であることが好ましく、より好ましくは５０〜５００質量部である。
【００８５】
電荷発生層用バインダー樹脂と電荷発生物質との混合割合は、電荷発生層用バインダー樹脂１００質量部に対して電荷発生物質が２０〜６００質量部とされることが好ましく、さらに好ましくは５０〜５００質量部である。電荷発生層用バインダー樹脂と電荷発生物質との混合割合が上記の範囲にあることにより、後述する電荷発生層形成用塗布液に高い分散安定性が得られ、かつ、形成された感光体において電気抵抗が低く抑制されて繰り返し使用に伴う残留電位の増加を極めて抑制することができる。
【００８６】
以上のような電荷発生層は、例えば、電荷発生物質を、公知の溶媒で溶解した電荷発生層用バインダー樹脂中に添加して分散させて電荷発生層形成用塗布液を調製し、この電荷発生層形成用塗布液を中間層の表面に塗布して塗布膜を形成し、この塗布膜を乾燥することにより形成することができる。
【００８７】
電荷発生層の形成に用いられる溶媒としては、電荷発生層用バインダー樹脂を溶解させることができるものを用いればよく、例えば、メチルエチルケトン、メチルイソプロピルケトン、メチルイソブチルケトン、シクロヘキサノン、アセトフェノンなどのケトン系溶媒、テトラヒドロフラン、ジオキソラン、ジグライムなどのエーテル系溶媒、メチルセルソルブ、エチルセルソルブ、ブタノールなどのアルコール系溶媒、その酢酸エチル、酢酸ｔ−ブチルなどのエステル系溶媒、トルエン、クロロベンゼンなどの芳香属溶媒、ジクロロエタン、トリクロロエタンなどのハロゲン系溶媒など多数を挙げることができるが、これらに限定されるものではない。これらは１種単独でまたは２種以上を混合して用いることができる。
【００８８】
電荷発生物質の分散手段としては、中間層形成用塗布液における導電性粒子や金属酸化物粒子の分散手段と同じ方法を挙げることができる。
また、電荷発生層形成用塗布液の塗布方法としては、中間層形成用塗布液の塗布方法として挙げた方法と同じ方法を挙げることができる。
【００８９】
電荷発生層の層厚は、電荷発生物質の特性、電荷発生層用バインダー樹脂の特性や含有割合などによっても異なるが、好ましくは０．１〜２μｍ、より好ましくは０．１５〜１．５μｍである。
【００９０】
〔電荷輸送層１ｄ〕
電荷輸送層は、電荷輸送物質およびバインダー樹脂（以下、「電荷輸送層用バインダー樹脂」ともいう。）が含有されてなるものである。
【００９１】
電荷輸送層の電荷輸送物質としては、電荷を輸送する物質として、例えば、トリフェニルアミン誘導体、ヒドラゾン化合物、スチリル化合物、ベンジジン化合物、ブタジエン化合物などが挙げられる。
【００９２】
電荷輸送層用バインダー樹脂は、公知の樹脂を用いることができ、ポリカーボネート樹脂、ポリアクリレート樹脂、ポリエステル樹脂、ポリスチレン樹脂、スチレン−アクリルニトリル共重合体樹脂、ポリメタクリル酸エステル樹脂、スチレン−メタクリル酸エステル共重合体樹脂などが挙げられるが、ポリカーボネート樹脂が好ましい。さらにはＢＰＡ（ビスフェノールＡ）型、ＢＰＺ（ビスフェノールＺ）型、ジメチルＢＰＡ型、ＢＰＡ−ジメチルＢＰＡ共重合体型のポリカーボネート樹脂などが耐クラック、耐磨耗性、帯電特性の点で好ましい。
【００９３】
電荷輸送層中の電荷輸送物質の含有割合は、電荷輸送層用バインダー樹脂１００質量部に対して１０〜５００質量部であることが好ましく、より好ましくは２０〜２５０質量部である。
【００９４】
電荷輸送層中には、酸化防止剤、電子導電剤、安定剤、シリコーンオイルなどが添加されていてもよい。酸化防止剤については特開２０００−３０５２９１号公報、電子導電剤は特開昭５０−１３７５４３号公報、同５８−７６４８３号公報などに開示されているものが好ましい。
【００９５】
電荷輸送層の層厚は、電荷輸送物質の特性、電荷輸送層用バインダー樹脂の特性および含有割合などによって異なるが、５〜４０μｍであることが好ましく、よりに好ましくは１０〜３０μｍである。
【００９６】
以上のような電荷輸送層は、例えば、電荷輸送物質（ＣＴＭ）を、公知の溶媒で溶解した電荷輸送層用バインダー樹脂中に添加して分散させて電荷輸送層形成用塗布液を調製し、この電荷輸送層形成用塗布液を電荷発生層の表面に塗布して塗布膜を形成し、この塗布膜を乾燥することにより形成することができる。
電荷輸送層の形成において用いられる溶媒としては、電荷発生層の形成に用いられる溶媒と同じものを挙げることができる。
また、電荷輸送層形成用塗布液の塗布方法としても、電荷発生層形成用塗布液の塗布方法として挙げた方法と同じ方法を挙げることができる。
【００９７】
以上のような感光体によれば、表面層用バインダー樹脂中に特定の表面処理が施された導電性フィラー１ｅＡが含有された表面層１ｅを有することにより、高い強度を有し、良好なクリーニング性を有すると共に、所期の電気特性を有して高画質な画像を形成することができる。
【００９８】
〔画像形成装置〕
本発明の感光体は、一般的な電子写真方式の画像形成装置に備えることができる。このような画像形成装置としては、例えば、感光体と、感光体の表面を帯電させる帯電手段と、当該感光体の表面に静電潜像を形成する露光手段と、静電潜像をトナーにより現像してトナー像を形成する現像手段と、トナー像を転写材に転写する転写手段と、転写材に転写されたトナー像を定着させる定着手段と、感光体上の残留トナーを除去するクリーニング手段とを備えてなるものなどが挙げられる。
【００９９】
図２は、本発明の感光体が備えられる画像形成装置の一例における構成を示す説明用断面図である。
この画像形成装置は、タンデム型カラー画像形成装置と称せられるもので、４組の画像形成ユニット１０Ｙ，１０Ｍ，１０Ｃ，１０Ｂｋと、中間転写体ユニット７と、給紙手段２１および定着手段２４とからなる。画像形成装置の本体Ａの上部には、原稿画像読み取り装置ＳＣが配置されている。
【０１００】
４組の画像形成ユニット１０Ｙ，１０Ｍ，１０Ｃ，１０Ｂｋは、ドラム状の感光体１Ｙ，１Ｍ，１Ｃ，１Ｂｋの周囲に感光体１Ｙの回転方向に沿って順次配置された、帯電手段２Ｙ，２Ｍ，２Ｃ，２Ｂｋと、露光手段３Ｙ，３Ｍ，３Ｃ，３Ｂｋと、現像手段４Ｙ，４Ｍ，４Ｃ，４Ｂｋ、一次転写ローラ５Ｙ，５Ｍ，５Ｃ，５Ｂｋからなる一次転写手段、および、感光体１Ｙ，１Ｍ，１Ｃ，１Ｂｋをクリーニングするクリーニング手段６Ｙ，６Ｍ，６Ｃ，６Ｂｋより構成されている。
本発明の画像形成装置は、感光体１Ｙ，１Ｍ，１Ｃ，１Ｂｋとして、上記の本発明の感光体を用いる。
【０１０１】
画像形成ユニット１０Ｙ，１０Ｍ，１０Ｃ，１０Ｂｋは、感光体１Ｙ，１Ｍ，１Ｃ，１Ｂｋ上に形成されるトナー像の色がそれぞれイエロー、マゼンタ、シアン、黒色と異なるだけで同じ構成を有する。以下、画像形成ユニット１０Ｙを例にして詳細に説明する。
【０１０２】
画像形成ユニット１０Ｙは、像形成体である感光体１Ｙの周囲に、帯電手段２Ｙ，露光手段３Ｙ，現像手段４Ｙ，一次転写ローラ５Ｙおよびクリーニング手段６Ｙを配置し、感光体１Ｙ上にイエロー（Ｙ）のトナー像を形成するものである。
【０１０３】
帯電手段２Ｙは、感光体１Ｙに対して一様な電位を与える手段であって、この例においては、コロナ放電型の帯電器が用いられている。
【０１０４】
露光手段３Ｙは、帯電手段２Ｙによって一様な電位を与えられた感光体１Ｙ上に、画像信号（イエロー）に基づいて露光を行い、イエローの画像に対応する静電潜像を形成する手段であって、この露光手段３Ｙとしては、感光体１Ｙの軸方向にアレイ状に発光素子を配列したＬＥＤと結像素子とから構成されるもの、あるいは、レーザー光学系などが用いられる。
【０１０５】
現像手段４Ｙは、例えばマグネットを内蔵し現像剤を保持して回転する現像スリーブおよび感光体１Ｙとこの現像スリーブとの間に直流および／または交流バイアス電圧を印加する電圧印加装置よりなるものである。
【０１０６】
一次転写ローラ５Ｙは、感光体１Ｙ上に形成されたトナー像を無端ベルト状の中間転写体７０に転写する手段であって、中間転写体７０と当接するよう配置されている。
【０１０７】
クリーニング手段６Ｙは、例えばクリーニングブレードと、このクリーニングブレードより上流側に設けられたブラシローラーとにより構成される。
【０１０８】
この画像形成装置においては、画像形成ユニット１０Ｙのうち、感光体１Ｙ、帯電手段２Ｙ、現像手段４Ｙおよびクリーニング手段６Ｙが一体に支持されてプロセスカートリッジとして備えられており、このプロセスカートリッジはレールなどの案内手段を介して装置本体Ａに対して着脱自在に構成されていてもよい。
【０１０９】
定着手段２４は、例えば、内部に加熱源を備えた加熱ローラと、この加熱ローラに定着ニップ部が形成されるよう圧接された状態で設けられた加圧ローラとにより構成されてなる熱ローラ定着方式のものが挙げられる。
【０１１０】
画像形成ユニット１０Ｙ，１０Ｍ，１０Ｃ，１０Ｂｋは、垂直方向に縦列配置されており、感光体１Ｙ，１Ｍ，１Ｃ，１Ｂｋの図示左側方には中間転写体ユニット７が配置されている。中間転写体ユニット７は、複数のローラ７１，７２，７３，７４によって巻回され、回動可能に支持された半導電性の無端ベルト状の中間転写体７０と、この中間転写体７０の内部に配置された一次転写ローラ５Ｙ，５Ｍ，５Ｃ，５Ｂｋおよび二次転写ローラ５ｂと、クリーニング手段６ｂとからなる。
【０１１１】
画像形成ユニット１０Ｙ，１０Ｍ，１０Ｃ，１０Ｂｋと、中間転写体ユニット７とは、筐体８に収納されており、筐体８は、支持レール８２Ｌ、８２Ｒを介して装置本体Ａから引き出し可能に構成されている。
【０１１２】
このように構成された画像形成装置においては、画像形成ユニット１０Ｙ，１０Ｍ，１０Ｃ，１０Ｂｋによりトナー像が形成される。具体的には、まず、帯電手段２Ｙ，２Ｍ，２Ｃ，２Ｂｋにより感光体１Ｙ，１Ｍ，１Ｃ，１Ｂｋの表面が放電により負に帯電される。次いで、露光手段３Ｙ，３Ｍ，３Ｃ，３Ｂｋによって感光体１Ｙ，１Ｍ，１Ｃ，１Ｂｋの表面が画像信号に基づいて露光されて静電潜像が形成される。さらに、現像手段４Ｙ，４Ｍ，４Ｃ，４Ｂｋによって感光体１Ｙ，１Ｍ，１Ｃ，１Ｂｋの表面にトナーが供給されて静電潜像が現像されて各色のトナー像が形成される。
画像形成ユニット１０Ｙ，１０Ｍ，１０Ｃ，１０Ｂｋによって形成された各色のトナー像は、一次転写ローラ５Ｙ，５Ｍ，５Ｃ，５Ｂｋにより循環移動する中間転写体７０上に逐次転写されて重畳され、これによりカラートナー像が形成される。そして、給紙カセット２０内に収容された転写材（定着された最終画像を担持する画像支持体：例えば普通紙、透明シートなど）Ｐが給紙手段２１により給紙され、複数の中間ローラ２２Ａ，２２Ｂ，２２Ｃ，２２Ｄ、レジストローラ２３を経て、二次転写ローラ５ｂに搬送される。そして、二次転写ローラ５ｂを中間転写体７０と当接させて、転写材Ｐ上にカラートナー像が一括して転写される。その後、カラートナー像が転写された転写材Ｐは、中間転写体７０の曲率が高い部位で分離されて定着手段２４に搬送され、当該定着手段２４により定着処理され、排紙ローラ２５に挟持されて機外の排紙トレイ２６上に載置される。
【０１１３】
一方、一次転写ローラ５Ｙ，５Ｍ，５Ｃ，５Ｂｋにより中間転写体７０に各色のトナー像を転写した後の感光体１Ｙ，１Ｍ，１Ｃ，１Ｂｋは、クリーニング手段６Ｙ，６Ｍ，６Ｃ，６Ｂｋによりその表面に残存したトナーが除去される。
また、二次転写ローラ５ｂにより転写材Ｐにカラートナー像を転写した後、転写材Ｐを曲率分離した中間転写体７０は、クリーニング手段６ｂにより残留トナーが除去される。
【０１１４】
画像形成処理中、一次転写ローラ５Ｂｋは常時、感光体１Ｂｋに当接されており、他の一次転写ローラ５Ｙ，５Ｍ，５Ｃは、カラートナー像の形成時にのみ、それぞれ対応する感光体１Ｙ，１Ｍ，１Ｃに当接される。
また、二次転写ローラ５ｂは、二次転写が行われるときにのみ中間転写体７０に当接される。
【０１１５】
なお、図２においては、画像形成装置をカラーのレーザプリンタとして示したが、本発明の感光体は、モノクローのレーザプリンタやコピーにも同様に適用することができる。また、この画像形成装置においては、露光光源として、レーザー以外の光源、例えばＬＥＤ光源を用いることもできる。
【０１１６】
〔トナーおよび現像剤〕
本発明の感光体を備える画像形成装置に用いられるトナーは、粉砕トナーであっても重合トナーであってもよいが、本発明に係る画像形成装置においては、高い画質の画像が得られる観点から、重合法で作製された重合トナーを用いることが好ましい。
【０１１７】
重合トナーとは、トナーを形成する結着樹脂の生成とトナー粒子形状の形成が、結着樹脂を得るための原料モノマーの重合と、必要によりその後の化学的処理とにより並行して行われて得られるトナーを意味する。
より具体的には、懸濁重合、乳化重合などの重合反応により樹脂微粒子を得る工程と、必要によりその後に行われる樹脂微粒子同士を融着させる工程を経て形成されるトナーを意味する。
【０１１８】
本発明の感光体を備える画像形成装置に用いられるトナーとしては、結着樹脂が結晶性樹脂からなるものを用いることが好ましい。トナーとして結晶性樹脂からなる結着樹脂を含有するものを用いることによって、得られる画像におけるカブリの発生を抑制することができる。これは、現像手段４Ｙ，４Ｍ，４Ｃ，４Ｂｋにおいてトナーが摩擦帯電されたときの帯電のバラツキが低減されることによるものと考えられる。
【０１１９】
トナーの体積平均粒径、すなわち、上記５０％体積粒径（Ｄｖ５０）は２〜９μｍ、より好ましくは３〜７μｍであることが望ましい。この範囲とすることにより、解像度を高くすることができる。さらに上記の範囲と組み合わせることにより、小粒径トナーでありながら、微細な粒径のトナーの存在量を少なくすることができ、長期に亘ってドット画像の再現性が改善され、鮮鋭性の良好な、安定した画像を形成することができる。
【０１２０】
本発明に係るトナーは、それのみで一成分現像剤として用いてもよく、キャリアと混合して二成分現像剤として用いてもよい。
【０１２１】
一成分現像剤として用いる場合は、非磁性一成分現像剤、あるいはトナー中に０．１〜０．５μｍ程度の磁性粒子を含有させ磁性一成分現像剤としたものが挙げられ、いずれも使用することができる。
【０１２２】
また、キャリアと混合して二成分現像剤として用いる場合は、キャリアの磁性粒子として、鉄、フェライト、マグネタイトなどの金属、それらの金属とアルミニウム、鉛などの金属との合金などの従来から公知の材料を用いることができ、特にフェライト粒子が好ましい。上記磁性粒子は、その体積平均粒径としては１５〜１００μｍ、より好ましくは２５〜８０μｍのものがよい。
【０１２３】
キャリアの体積平均粒径の測定は、代表的には湿式分散機を備えたレーザー回折式粒度分布測定装置「ヘロス（ＨＥＬＯＳ）」（シンパティック（ＳＹＭＰＡＴＥＣ）社製）により測定することができる。
【０１２４】
キャリアは、磁性粒子がさらに樹脂により被覆されているもの、あるいは樹脂中に磁性粒子を分散させたいわゆる樹脂分散型キャリアが好ましい。コーティング用の樹脂組成としては、特に限定はないが、例えば、オレフィン系樹脂、スチレン系樹脂、スチレンアクリル樹脂、シリコーン系樹脂、エステル系樹脂或いはフッ素含有重合体系樹脂などが用いられる。また、樹脂分散型キャリアを構成するための樹脂としては、特に限定されず公知のものを使用することができ、例えば、スチレンアクリル樹脂、ポリエステル樹脂、フッ素系樹脂、フェノール樹脂などを使用することができる。
【０１２５】
以上、本発明の実施形態について具体的に説明したが、本発明の実施形態は上記の例に限定されるものではなく、種々の変更を加えることができる。
【実施例】
【０１２６】
以下、本発明の具体的な実施例について説明するが、本発明はこれらに限定されるものではない。
【０１２７】
〔フルオロアルキル（メタ）アクリレート／（メタ）アクリル酸共重合体の合成例１〕
２，２，３，３，４，４，４−ヘプタフルオロブチルメタクリレート９．９ｇ、アクリル酸０．１ｇ、重合開始剤「パーロイルＳＡ」（日油社製）０．３ｇおよびフッ素系溶剤：メチルペルフルオロブチルエーテル（東京化成工業社製）６０．０ｇを反応容器に加え、乾燥窒素でパージして反応容器を密封し、７０℃で２４時間、撹拌下で加熱した後、反応容器を冷却し、開封した。次いで、反応容器内の溶液をメタノール３００ｍＬ中に注ぎ、得られた重合体を沈殿させ、沈殿物を真空下にて乾燥させることにより、２，２，３，３，４，４，４−ヘプタフルオロブチルメタクリレート／アクリル酸共重合体よりなる特定のフッ素化表面処理剤〔Ａ〕を得た。
【０１２８】
〔フルオロアルキル（メタ）アクリレート／（メタ）アクリル酸共重合体の合成例２〕
フルオロアルキル（メタ）アクリレート／（メタ）アクリル酸共重合体の合成例１において、２，２，３，３，４，４，４−ヘプタフルオロブチルメタクリレートの代わりに２，２，３，３−テトラフルオロプロピルメタクリレートを用いると共に、アクリル酸の代わりにメタクリル酸を用いたこと以外は同様にして、２，２，３，３−テトラフルオロプロピルメタクリレート／メタクリル酸共重合体よりなる特定のフッ素化表面処理剤〔Ｂ〕を得た。
【０１２９】
〔フルオロアルキル（メタ）アクリレート／（メタ）アクリル酸共重合体の合成例３〕
フルオロアルキル（メタ）アクリレート／（メタ）アクリル酸共重合体の合成例１において、２，２，３，３，４，４，４−ヘプタフルオロブチルメタクリレートの代わりに２，２，３，３，４，４，５，５，５−ノナフルオロペンチルメタクリレートを用いたこと以外は同様にして、２，２，３，３，４，４，５，５，５−ノナフルオロペンチルメタクリレート／アクリル酸共重合体よりなる特定のフッ素化表面処理剤〔Ｃ〕を得た。
【０１３０】
〔導電性フィラーの調製例１〕
メタノール１０ｍＬに酸化錫（数平均一次粒径＝２０ｎｍ）５ｇを加え、ＵＳホモジナイサーを用いて３０分間分散を行い、次いで、カップリング剤：３−メタクリロキシプロピルトリメトキシシラン「ＫＢＭ５０３」（信越シリコーン社製）０．３５ｇおよびトルエン１０ｍＬを加え室温で１時間撹拌した。さらにエバポレーターによって溶剤を除去した後、１２０℃で１時間加熱することにより、カップリング剤による表面処理が施された導電性フィラー〔ａ〕を得た。
得られた導電性フィラー〔ａ〕５ｇを、２−ブタノール４０ｇに加え、ＵＳホモジナイザーを用いて６０分間分散を行い、次いで、メチルペルフルオロブチルエーテル１０ｇを加え、さらに上記の特定のフッ素化表面処理剤〔Ａ〕０．１５ｇを加えて、さらに６０分間ＵＳホモジナイザーを用いて分散を行った。分散は粒度分布計によって確認しながら行った。分散後、溶剤を室温下で揮発させ、得られた紛体を１００μｍおよび６０μｍの篩にかけ、８０℃で６０分間乾燥させることにより、特定の表面処理が施された導電性フィラー〔１〕を調製した。
【０１３１】
〔導電性フィラーの調製例２〜８〕
導電性フィラーの調製例１において、用いる未処理導電性フィラーの種類、並びにカップリング剤および特定のフッ素化表面処理剤の種類および量を表１に従って変更したこと以外は同様にして、特定の表面処理が施された導電性フィラー〔２〕〜〔８〕を調製した。
表１において、「ＡＫＴ８７７」はチタニウムメタクリレートトリイソプロポキサイド（チタンカップリング剤）である。
【０１３２】
〔導電性フィラーの調製例９〕
導電性フィラーの調製例１において、カップリング剤による処理は行わなかったこと以外は同様にして、特定の表面処理が施された導電性フィラー〔９〕を調製した。
【０１３３】
〔導電性フィラーの調製例１０〕
酸化錫（数平均一次粒径＝１００ｎｍ）そのものを導電性フィラー〔１０〕とした。
【０１３４】
〔導電性フィラーの調製例１１〕
導電性フィラーの調製例１において、用いる未処理導電性フィラーの種類を表１に従って変更し、特定のフッ素化表面処理剤による表面処理を行わなかったこと以外は同様にして、導電性フィラー〔１１〕を調製した。
【０１３５】
〔実施例１：感光体の作製例１〕
（１）導電性支持体の作製
ドラム状のアルミニウム支持体（外径６０ｍｍ）の表面を切削加工して導電性支持体〔１〕を作製した。
【０１３６】
（２）中間層の形成
中間層用バインダー樹脂：ポリアミド樹脂「ＣＭ８０００」（東レ社製）１００質量部を、エタノール／ｎ−プロピルアルコール／テトラヒドロフラン（体積比４５／２０／３５）の混合溶媒１７００質量部に加えて、２０℃で撹拌混合した。この溶液に、酸化チタン粒子「ＳＭＴ５００ＳＡＳ」（テイカ社製）１２０質量部および酸化チタン粒子「ＳＭＴ１５０ＭＫ」（テイカ社製）１６０質量部を添加し、ビーズミルにより、ミル滞留時間５時間として分散させた。そして、この溶液を一昼夜静置した後、ろ過することにより、中間層形成用塗布液を得た。ろ過は、ろ過フィルターとして、公称濾過精度が５μｍのリジメッシュフィルタ（日本ポール社製）を用いて、５０ｋＰａの圧力下で行った。このようにして得られた中間層形成用塗布液を、洗浄した導電性支持体〔１〕の外周面に浸漬塗布法で塗布し、１２０℃で３０分間乾燥することにより、乾燥膜厚２μｍの中間層〔１〕を形成した。
【０１３７】
（３）電荷発生層の形成
下記原料を分散機としてサンドミルを用いて１０時間の分散を行い、電荷発生層形成用塗布液〔１〕を調製した。
・電荷発生物質：チタニルフタロシアニン顔料（Ｃｕ−Ｋα特性Ｘ線回折スペクトル測定で、少なくとも２７．３°の位置に最大回折ピークを有するもの）          ２０質量部
・電荷発生層用バインダー樹脂：ポリビニルブチラール樹脂「＃６０００−Ｃ」（電気化
学工業社製）                                                          １０質量部
・溶媒：酢酸ｔ−ブチル                                              ７００質量部
・溶媒：４−メトキシ−４−メチル−２−ペンタノン                    ３００質量部
上記中間層〔１〕の上に、この電荷発生層形成用塗布液〔１〕を浸漬塗布法により塗布して塗布膜を形成し、層厚０．３μｍの電荷発生層〔１〕を形成した。
【０１３８】
（４）電荷輸送層の形成
下記原料を混合して溶解し、電荷輸送層形成用塗布液〔１〕を調製した。
・電荷輸送物質：４，４′−ジメチル−４″−（β−フェニルスチリル）トリフェニルアミン）                                                              ２２５質量部
・電荷輸送層用バインダー樹脂：ポリカーボネート樹脂「Ｚ３００」（三菱ガス化学社製
）                                                                  ３００質量部
・溶媒：ＴＨＦ                                                    １６００質量部
・溶媒：トルエン                                                    ４００質量部
・酸化防止剤（ＢＨＴ）                                                  ６質量部
・シリコーンオイル「ＫＦ−９６」（信越化学社製）                        １質量部
上記電荷発生層〔１〕上に、この電荷輸送層形成用塗布液〔１〕を浸漬塗布法により塗布して塗布膜を形成し、この塗布膜を１２０℃で７０分間乾燥し、層厚２０μｍの電荷輸送層〔１〕を形成した。
【０１３９】
（５）表面層の形成
上記の導電性フィラー〔１〕８５質量部、多官能ラジカル重合性化合物：上記例示化合物（Ｍ１）１００質量部、溶媒：２−ブタノール４００質量部、溶媒：ＴＨＦ（テトラヒドロフラン）４０質量部を遮光下で混合し、分散機としてサンドミルを用いて５時間分散した後、重合開始剤：下記式（Ｐ）で表される化合物１０質量部を加え、遮光下で撹拌して溶解させ、表面層形成用塗布液〔１〕を調製した。この表面層形成用塗布液〔１〕を電荷輸送層〔１〕上に円形スライドホッパー塗布装置を用いて塗布して塗膜を形成し、メタルハライドランプを用いて紫外線を１分間照射することにより、乾燥膜厚３．０μｍの表面層〔１〕を形成し、これにより、感光体〔１〕を作製した。
【０１４０】
【化４】
2016184059.tif 000006
【０１４１】
〔実施例２〜９、比較例１，２：感光体の作製例２〜１１〕
感光体の作製例１における表面層の形成工程において、導電性フィラー〔１〕の代わりに導電性フィラー〔２〕〜〔１１〕をそれぞれ用いたこと以外は同様にして、感光体〔２〕〜〔１１〕を作製した。
【０１４２】
（１）クリーニング性（ＣＬ性）の評価
画像形成装置「ｂｉｚｈｕｂ  Ｃ５５４」（コニカミノルタ社製）に感光体〔１〕〜〔１１〕をそれぞれ搭載し、温度２３℃、湿度５０％ＲＨの環境下において、Ｂｋ位置にて印字率５％チャートを２０００枚プリントする印字試験を行った。この印字試験後における感光体の表面を顕微鏡にて観察し、２０ｍｍ×４０ｍｍの視野における付着物の個数を測定し、下記の評価基準に従ってクリーニング性を評価した。結果を表１に示す。
−評価基準−
Ａ：付着物が全く観察されず、非常に優れている（合格）
Ｂ：付着物が１〜５個であり、優れている（合格）
Ｃ：付着物が５〜１０個であり、実用上問題はない（合格）
Ｄ：付着物が１０個以上であり、実用上問題がある（不合格）
【０１４３】
（２）電気特性の評価
画像形成装置「ｂｉｚｈｕｂ  Ｃ５５４」（コニカミノルタ社製）に感光体〔１〕〜〔１１〕をそれぞれ搭載し、温度２３℃、湿度５０％ＲＨの環境下において、初期の帯電電位を６００±３０Ｖに設定し、露光後の表面電位を計測し、下記の評価基準に従って評価した。結果を表１に示す。
−評価基準−
Ａ：露光後の表面電位が６０Ｖ以下であり、非常に優れている（合格）
Ｂ：露光後の表面電位が６０Ｖより大きく９０Ｖ以下であり、優れている（合格）
Ｃ：露光後の表面電位が９０Ｖより大きく１２０Ｖ以下であり、実用上問題はない（合格）
Ｄ：露光後の表面電位が１２０Ｖより大きく、実用上問題がある（不合格）
【０１４４】
（３）細線再現性の評価
画像形成装置「ｂｉｚｈｕｂ  Ｃ５５４」（コニカミノルタ社製）に感光体〔１〕〜〔１１〕をそれぞれ搭載し、温度３０℃、湿度８０％ＲＨの環境下において、Ｂｋ位置にて１ドットの十字線を有する画像を原稿画像としてこれを複写し、複写画像の十字線の線幅を、原稿画像の十字線と比較して観察して細線再現性を評価した。結果を表１に示す。
−評価基準−
Ａ：線幅が確保され、十分に再現されており、非常に優れている（合格）
Ｂ：線幅が細くなっているが再現されており、優れている（合格）
Ｃ：線幅が細くなり、一部再現していない箇所があるが、実用上問題はない（合格）
Ｄ：全く再現されておらず、実用上問題がある（不合格）
【０１４５】
（４）耐摩耗性の評価
画像形成装置「ｂｉｚｈｕｂ  Ｃ５５４」（コニカミノルタ社製）に感光体〔１〕〜〔１１〕をそれぞれ搭載し、温度２３℃、湿度５０％ＲＨの環境下において、Ｂｋ位置にて３０，０００枚プリントする摩耗試験を行った。この摩耗試験前後における感光体の表面層の膜厚減耗量により、耐摩耗性を評価した。
具体的には、表面層の膜厚は、均一膜厚部分（塗布の先端部および後端部の膜厚変動部分を、膜厚プロフィールを作製して除く）をランダムに１０ヶ所測定し、その平均値を表面層の膜厚とする。膜厚測定器は渦電流方式の膜厚測定器「ＥＤＤＹ５６０Ｃ」（ＨＥＬＭＵＴ  ＦＩＳＣＨＥＲ  ＧＭＢＴＥ  ＣＯ社製）を用い、摩耗試験前後の表面層の膜厚の差を膜厚減耗量（μｍ）として算出した。
そして、以下の評価基準に従って評価した。結果を表１に示す。
−評価基準−
Ａ：膜厚減耗量が０．３μｍ未満であり、非常に優れている（合格）
Ｂ：膜厚減耗量が０．３μｍ以上０．６μｍ未満であり、優れている（合格）
Ｃ：膜厚減耗量が０．６μｍ以上１μｍ未満であり、実用上問題はない（合格）
Ｄ：膜厚減耗量が１μｍ以上であって、実用上問題がある（不合格）
【０１４６】
【表１】
2016184059.tif 000007
【符号の説明】
【０１４７】
１ａ  導電性支持体
１ｂ  中間層
１ｃ  電荷発生層
１ｄ  電荷輸送層
１ｅ  表面層
１ｅＡ  特定の表面処理が施された導電性フィラー
１ｆ  有機感光層
１，１Ｙ，１Ｍ，１Ｃ，１Ｂｋ  感光体
２Ｙ，２Ｍ，２Ｃ，２Ｂｋ  帯電手段
３Ｙ，３Ｍ，３Ｃ，３Ｂｋ  露光手段
４Ｙ，４Ｍ，４Ｃ，４Ｂｋ  現像手段
５Ｙ，５Ｍ，５Ｃ，５Ｂｋ  一次転写ローラ
５ｂ  二次転写ローラ
６Ｙ，６Ｍ，６Ｃ，６Ｂｋ，６ｂ  クリーニング手段
７  中間転写体ユニット
８  筐体
１０Ｙ，１０Ｍ，１０Ｃ，１０Ｂｋ  画像形成ユニット
２０  給紙カセット
２１  給紙手段
２２Ａ，２２Ｂ，２２Ｃ，２２Ｄ  中間ローラ
２３  レジストローラ
２４  定着手段
２５  排紙ローラ
２６  排紙トレイ
７０  中間転写体
７１，７２，７３，７４  ローラ
８２Ｌ，８２Ｒ  支持レール
Ａ  本体
ＳＣ  原稿画像読み取り装置
Ｐ  転写材
【図１】
2016184059.tif 000009
【図２】
2016184059.tif 000010